MFR 2 . 4 의 폴리프로필렌 에 대하 여 , β 정 핵 제 로서 1 : 2 , 6 - 나프탈렌 디카르복실산 디시 클 로 헥 실 아미드 0 . 2 질량 % 및 산화 방지 제 0 . 1 질량 % 를 배합 하 고 , 동일 방향 2 축 압출기 에 투입 하 고 , 설정 온도 270 ℃ 에서 용융 혼련 했 다 . 얻 어 진 스트랜드 를 수조 에서 냉각 고화 하 고 , 펠리타 이 저 로 커트 하 여 , 펠릿 을 제작 했 다 .